(57)【要約】【課題】高い研磨速度、低いエッチング速度、且つ少ない孔食数を達成できる金属用研磨液を提供すること。【解決手段】アミノ酸、下記式（Ｉ）で表される酸、ベンゾトリアゾール骨格を有する化合物、及び、アクリル酸ポリマを含有する、金属用研磨液。2015043371.tif 000008（式（Ｉ）中、Ｒは、置換若しくは非置換の炭素数２〜４のアルキレン基、又は、置換若しくは非置換の炭素数２〜４のアルケニレン基を表す。但し、Ｒは、酸素原子を含まない基である。）【選択図】なし【特許請求の範囲】
【請求項１】
アミノ酸、下記式（Ｉ）で表される酸、ベンゾトリアゾール骨格を有する化合物、及び、アクリル酸ポリマを含有する、金属用研磨液。
【化１】
2015043371.tif 000007
（式（Ｉ）中、Ｒは、置換若しくは非置換の炭素数２〜４のアルキレン基、又は、置換若しくは非置換の炭素数２〜４のアルケニレン基を表す。但し、Ｒは、酸素原子を含まない基である。）
【請求項２】
ｐＨが２．０〜５．０である、請求項１に記載の金属用研磨液。
【請求項３】
更に、酸化剤を含有する、請求項１又は２に記載の金属用研磨液。
【請求項４】
更に、砥粒を含有する、請求項１〜３のいずれかに記載の金属用研磨液。
【請求項５】
金属を含有する物質を研磨し、当該金属を含有する物質の少なくとも一部を除去するために用いられる、請求項１〜４のいずれかに記載の金属用研磨液。
【請求項６】
請求項１〜５のいずれかに記載の金属用研磨液を用いて金属を含有する物質を研磨し、当該金属を含有する物質の少なくとも一部を除去する、研磨方法。
【請求項７】
金属を含有する導電性物質部を研磨し、当該導電性物質部の少なくとも一部を除去する研磨方法であって、
表面に凹部が形成された基体と、当該基体上に形成された前記導電性物質部とを有する基板を用意する工程、
請求項１〜５のいずれかに記載の金属用研磨液を、研磨パッド上に供給する工程、及び、
前記基板と前記研磨パッドとを相対的に動かして、前記導電性物質部の不要部分を除去する工程、
を有する、研磨方法。
【発明の詳細な説明】
【技術分野】
【０００１】
本発明の実施形態は、金属用研磨液及び研磨方法に関する。
【背景技術】
【０００２】
近年、半導体大規模集積回路（Ｌａｒｇｅ−Ｓｃａｌｅ  Ｉｎｔｅｇｒａｔｉｏｎ。以下、「ＬＳＩ」という。）の高集積化及び高性能化に伴って、新たな微細加工技術が開発されている。化学機械研磨（Ｃｈｅｍｉｃａｌ  Ｍｅｃｈａｎｉｃａｌ  Ｐｏｌｉｓｈｉｎｇ。以下、「ＣＭＰ」という。）法もその一つである。ＣＭＰ法は、半導体デバイス製造工程、特に多層配線形成工程における層間絶縁膜の平坦化、金属プラグの形成、埋め込み配線の形成等において頻繁に利用される技術である。
【０００３】
最近は、ＬＳＩを高性能化するために、配線部に用いる導電性物質として、金属の中でも銅金属（Ｃｏｐｐｅｒ  Ｍｅｔａｌ。本明細書において「銅又は銅合金」をいう。）の利用が試みられている。しかし、従来アルミニウム合金配線の形成に用いられているドライエッチング法では、銅金属に対しては、微細加工を施すことが困難であった。
【０００４】
そこで、配線を形成するための技術として、いわゆるダマシン法が主に採用されている。ダマシン法では、まず、あらかじめ表面に凹部（例えば、溝部）及び凸部（例えば、隆起部）が形成された層間絶縁膜上に、銅金属等の導電性物質を堆積して、凹部に導電性物質を埋め込む。次いで、凸部上に堆積された（凹部内以外の）導電性物質をＣＭＰ法により除去して導電性物質からなる埋め込み配線を形成する。
【０００５】
導電性物質を研磨するための研磨液として、これまで種々の検討が行われている。例えば、金属酸化剤、酸化金属溶解剤、金属防食剤、及び分子量８，０００以上のアニオン性ポリマを含有し、ｐＨが１以上３以下である金属用研磨液が知られている（特許文献１参照）。当該金属用研磨液により、銅金属に対する良好な研磨速度が得られ、更に、ディッシング及び研磨傷（「スクラッチ」ともいう。）が少ないという結果が得られている。ディッシングとは、配線部分の導電性物質が皿のように凹む現象をいい、導電性物質のエッチング速度が高いことが発生の一因であると考えられている。
【０００６】
また、例えば、半導体デバイス製造工程において、銅金属からなる導体膜を化学的機械的に研磨する際に用いられ、アミノ酸誘導体及び界面活性剤を含有する金属用研磨液が知られている（特許文献２参照）。特許文献２は、金属用研磨液を用い、銅金属に対する良好な研磨速度と少ないディッシングを達成できたとしている。
【先行技術文献】
【特許文献】
【０００７】
【特許文献１】国際公開第２００７／０７７８８６号
【特許文献２】特開２００８−２７７７２３号公報
【発明の概要】
【発明が解決しようとする課題】
【０００８】
ＬＳＩの製造工程の効率化を進め、更に、ＬＳＩの高集積化及び高性能化を進めるためには、高い研磨速度と、低いエッチング速度とに加え、研磨後の表面の欠陥数が少ないことが求められる。表面の欠陥の代表的なものは研磨傷であり、一般的に、欠陥数を減少させるために、研磨傷数を低くする検討が行われている。しかしながら、本発明者らは、金属用研磨液が酸を含有する場合には、研磨傷数を低くするのみでは充分とは言えないことを見いだした。すなわち、本発明者らは、金属用研磨液が酸を含有する場合、銅金属等の導電性物質上に孔食が生じやすい傾向があること、及び、この傾向は金属用研磨液のｐＨが酸性領域にある場合により顕著であることを見いだした。これは、酸が有する金属溶解性によると考えられる。孔食は、導電性物質の表面に開いた微小な穴として確認され、孔食もまた、表面の欠陥の一つとなる。
【０００９】
本発明の実施形態は、前記に鑑み、高い研磨速度、低いエッチング速度、且つ少ない孔食数を達成できる金属用研磨液を提供することを目的とする。また、本発明の実施形態は、高い研磨速度、低いエッチング速度、且つ少ない孔食数を達成できる研磨方法を提供することを目的とする。
【課題を解決するための手段】
【００１０】
本発明の一つの実施形態は、アミノ酸、下記式（Ｉ）で表される酸、ベンゾトリアゾール骨格を有する化合物、及び、アクリル酸ポリマを含有する、金属用研磨液に関する。
【化１】
2015043371.tif 000002
（式（Ｉ）中、Ｒは、置換若しくは非置換の炭素数２〜４のアルキレン基、又は、置換若しくは非置換の炭素数２〜４のアルケニレン基を表す。但し、Ｒは、酸素原子を含まない基である。）
【００１１】
前記金属用研磨液は、ｐＨが２．０〜５．０であることが好ましい。
【００１２】
前記金属用研磨液は、更に、酸化剤を含有してもよい。
【００１３】
前記金属用研磨液は、更に、砥粒を含有してもよい。
【００１４】
前記金属用研磨液は、好ましくは、金属を含有する物質を研磨し、当該金属を含有する物質の少なくとも一部を除去するために用いられる。
【００１５】
また、本発明の一つの実施形態は、前記実施形態の金属用研磨液を用いて金属を含有する物質を研磨し、当該金属を含有する物質の少なくとも一部を除去する研磨方法に関する。すなわち、本発明の一つの実施形態は、前記実施形態の金属用研磨液を用いて金属を含有する物質を研磨し、当該金属を含有する物質の少なくとも一部を除去する研磨方法への、前記金属用研磨液の使用に関する。
【００１６】
前記研磨方法として、例えば、金属を含有する導電性物質部を研磨し、当該導電性物質部の少なくとも一部を除去する研磨方法であって、表面に凹部が形成された基体と、当該基体上に形成された前記導電性物質部とを有する基板を用意する工程、前記実施形態の金属用研磨液を、研磨パッド上に供給する工程、及び、前記基板と前記研磨パッドとを相対的に動かして、前記導電性物質部の不要部分を除去する工程、を有する研磨方法が挙げられる。
【発明の効果】
【００１７】
本発明の実施形態によれば、高い研磨速度、低いエッチング速度、且つ少ない孔食数を達成する金属用研磨液を提供できる。また、本発明の他の実施形態によれば、高い研磨速度、低いエッチング速度、且つ少ない孔食数を達成する研磨方法を提供できる。
【図面の簡単な説明】
【００１８】
【図１】埋め込み配線の形成工程の一例を示す模式図である。
【発明を実施するための形態】
【００１９】
本発明の実施形態である金属用研磨液及び研磨方法について以下に説明する。本発明は、これらの実施形態に限定されるものではない。
【００２０】
［金属用研磨液］
本発明の実施形態である金属用研磨液は、アミノ酸、下記式（Ｉ）で表される酸、ベンゾトリアゾール骨格を有する化合物、及び、アクリル酸ポリマを含有する。
【化２】
2015043371.tif 000003
（式（Ｉ）中、Ｒは、置換若しくは非置換の炭素数２〜４のアルキレン基、又は、置換若しくは非置換の炭素数２〜４のアルケニレン基を表す。但し、Ｒは、酸素原子を含まない基である。）
【００２１】
金属用研磨液は、少なくとも、金属を含有する物質（以下、単に「金属」ともいう。）を研磨するために用いられる。
【００２２】
（アミノ酸）
金属用研磨液は、アミノ酸を含有する。アミノ酸は、アミノ基とカルボキシル基を有する化合物である。アミノ酸は、金属に対する溶解剤として機能すると考えられるが、これに限定されない。アミノ酸は、一種を単独で、又は二種以上を混合して用いることができる。
【００２３】
アミノ酸は、研磨される金属に結合し錯体を形成すると考えられる。アミノ酸と金属とによる錯形成反応は、比較的高い安定度定数（「錯生成定数」ともいう。）を有する。アミノ酸は、特に酸化された金属と効果的に錯体を形成し、金属に対する研磨速度を高める効果がある。研磨速度が高いとは、すなわち、金属が効率よく除去されることを意味する。
【００２４】
アミノ酸としては、例えば、アミノ酸とカルボキシル基とを一つずつ有する中性アミノ酸、直鎖状又は分岐状のアルキレン基を有する脂肪族アミノ酸、アミノ酸とカルボキシル基とを一つずつ有し、且つ、直鎖状アルキレン基を有するアミノ酸等が好ましく用いられる。
【００２５】
アミノ酸として、より具体的には、グリシン、α−アラニン、β−アラニン、２−アミノ酪酸、ノルバリン、バリン、ロイシン、ノルロイシン、イソロイシン、アロイソロイシン、フェニルアラニン、プロリン、サルコシン、オルニチン、リシン、セリン、トレオニン、アロトレオニン、ホモセリン、チロシン、３，５−ジヨード−チロシン、β−（３，４−ジヒドロキシフェニル）−アラニン、チロキシン、４−ヒドロキシ−プロリン、システイン、メチオニン、エチオニン、ランチオニン、シスタチオニン、シスチン、システイン酸、アスパラギン酸、グルタミン酸、Ｓ−（カルボキシメチル）−システイン、４−アミノ酪酸、アスパラギン、グルタミン、アザセリン、アルギニン、カナバニン、シトルリン、δ−ヒドロキシ−リシン、クレアチン、キヌレニン、ヒスチジン、１−メチル−ヒスチジン、３−メチル−ヒスチジン、エルゴチオネイン、トリプトファン等が挙げられる。
【００２６】
アミノ酸は分子量が小さいアミノ酸であることが好ましい。分子量が小さいアミノ酸は、分子量が大きい同質量のアミノ酸と比較して、相対的に金属と錯体を形成できる分子の数が多くなり、少ない添加量で研磨速度を高める効果が得られる傾向がある。このような観点から、アミノ酸の分子量は、２００以下が好ましく、１５０以下がより好ましく、１００以下が更に好ましい。また、分子量の下限は特に制限はないが、一般的に７５以上が好ましい。
【００２７】
好ましいアミノ酸として、具体的には、グリシン（分子量７５）、α−アラニン（分子量８９）、β−アラニン（分子量８９）、２−アミノ酪酸（分子量１０３）、４−アミノ酪酸（分子量１０３）等が挙げられる。より好ましくは、グリシン、α−アラニン、β−アラニン等である。
【００２８】
アミノ酸の含有量は、金属を効率よく溶解し、当該金属に対する研磨速度を向上させる観点から、金属用研磨液１００質量部中、０．００１質量部以上が好ましく、０．０１質量部以上がより好ましく、０．１質量部以上が更に好ましく、０．５質量部以上が特に好ましく、０．８質量部以上が非常に好ましい。また、エッチングを抑制する観点から、アミノ酸の含有量は、金属用研磨液１００質量部中、１０質量部以下が好ましく、５質量部以下がより好ましく、３質量部以下が更に好ましく、２質量部以下が特に好ましく、１．５質量部以下が非常に好ましい。
【００２９】
（酸）
金属用研磨液は、下記式（Ｉ）で表される酸を含有する。式（Ｉ）で表される酸は、一種を単独で、又は二種以上を混合して用いることができる。
【化３】
2015043371.tif 000004
（式（Ｉ）中、Ｒは、置換又は非置換の炭素数２〜４のアルキレン基、又は、置換又は非置換の炭素数２〜４のアルケニレン基を表す。但し、Ｒは、酸素原子を含まない基である。）
【００３０】
理由は明らかではないが、金属用研磨液が、アミノ酸と、式（Ｉ）で表される酸との両方を含有することによって、金属に対する良好な研磨速度を得つつ、エッチング量を小さく、且つ、金属表面に生じる孔食数を低減できるという驚くべき効果を奏する。
【００３１】
効果を損なわない範囲で、金属用研磨液は、酸として、式（Ｉ）で表される酸以外の任意の酸を含有してもよい。但し、前記のアミノ酸、並びに、後述するアクリル酸ポリマ、及び酸化剤として用いられる無機酸は、ここでいう酸には含まれない。任意の酸としては、無機酸及び有機酸のいずれでもよいが、有機酸が好ましい。酸によっては、研磨速度の向上、エッチング速度の低下等の効果が得られる場合がある。少ない孔食数を得る観点からは、金属用研磨液は、好ましくは、有機酸として式（Ｉ）で表される酸のみを含有し、より好ましくは酸として式（Ｉ）で表される酸のみを含有する。
【００３２】
式（Ｉ）中、アルキレン基は、直鎖状でも分岐状でも環状でもよい。好ましくは直鎖状又は分岐状であり、より好ましくは直鎖状である。アルキレン基として、例えば、メチレン基、エチレン基、ｎ−プロピレン基、ｉｓｏ−プロピレン基、ｎ−ブチレン基、ｉｓｏ−ブチレン基、ｔｅｒｔ−ブチレン基等が挙げられる。
【００３３】
式（Ｉ）中、アルケニレン基は、直鎖状でも分岐状でも環状でもよい。好ましくは直鎖状又は分岐状であり、より好ましくは直鎖状である。アルケニレン基として、例えば、ビニレン基、プロペニレン基、ブテニレン基等が挙げられる。
【００３４】
「置換又は非置換の」とは、アルキレン基が、置換基を有していても、又は、置換基を有していなくてもよいことを意味する。アルキレン基が置換基を有する場合、当該置換基に含まれる炭素の数は、アルキレン基の炭素数「２〜４」には含まれないものとする。アルケニレン基についても同様である。高い研磨速度、低いエッチング速度、及び少ない孔食数を達成できるという観点から、アルキレン基及びアルケニレン基は、置換基を有していないことが好ましい。
【００３５】
なお、Ｒは、酸素原子を含まない基であるために、アルキレン基及びアルケニレン基が有してもよい置換基は、酸素原子を含まない置換基に限られる。また、金属用研磨液は、アミノ酸と式（Ｉ）で表される酸とを含有する研磨液であり、アミノ酸と式（Ｉ）で表される酸とは異なる化合物であるために、アミノ基は、「アルキレン基及びアルケニレン基が有してもよい置換基」には含まれない。
【００３６】
高い研磨速度、低いエッチング速度、及び少ない孔食数を達成する観点から、式（Ｉ）で表される酸は分子量の低い酸であることが好ましい。式（Ｉ）で表される酸の分子量は、２００以下が好ましく、１７０以下がより好ましく、１４０以下が更に好ましい。また、低いエッチング速度を得る観点から、式（Ｉ）で表される酸の分子量は、１１０以上が好ましい。
【００３７】
式（Ｉ）で表される酸としては、例えば、コハク酸（分子量１１８）、グルタル酸（分子量１３２）、アジピン酸（分子量１４６）、フマル酸（分子量１１６）、マレイン酸（分子量１１６）、グルタコン酸（分子量１３０）等が挙げられ、中でも、コハク酸、グルタル酸、フマル酸、マレイン酸等が好ましい。
【００３８】
高い研磨速度を得る観点から、式（Ｉ）で表される酸の含有量は、金属用研磨液１００質量部中、０．００１質量部以上が好ましく、０．０１質量部以上がより好ましく、０．０３質量部以上が更に好ましく、０．０５質量部以上が特に好ましい。また、高い研磨速度と低いエッチング速度とを両立する観点から、式（Ｉ）で表される酸の含有量は、金属用研磨液１００質量部中、３質量部以下が好ましく、１．５質量部以下がより好ましい。より高い研磨速度を得る観点からは、０．５質量部以下が更に好ましく、０．３質量部以下が特に好ましい。
【００３９】
（ベンゾトリアゾール骨格を有する化合物）
金属用研磨液は、ベンゾトリアゾール骨格を有する化合物（以下、「ベンゾトリアゾール化合物」という。）を含有する。ベンゾトリアゾール化合物は、金属に対する保護膜形成剤、防食剤等として機能すると考えられるが、これに限定されない。ベンゾトリアゾール化合物は、一種を単独で、又は二種以上を混合して用いることができる。
【００４０】
ベンゾトリアゾール化合物としては、例えば、１Ｈ−ベンゾトリアゾール、１−ヒドロキシ−１Ｈ−ベンゾトリアゾール、１−ジヒドロキシプロピル−１Ｈ−ベンゾトリアゾール、４−ヒドロキシ−１Ｈ−ベンゾトリアゾール、４−カルボキシ−１Ｈ−ベンゾトリアゾール、４−カルボキシル−１Ｈ−ベンゾトリアゾールメチルエステル、４−カルボキシ−１Ｈ−ベンゾトリアゾールブチルエステル、４−カルボキシ−１Ｈ−ベンゾトリアゾールオクチルエステル、５−ヘキシル−１Ｈ−ベンゾトリアゾール、［１，２，３−ベンゾトリアゾリル−１−メチル］［１，２，４−トリアゾリル−１−メチル］［２−エチルヘキシル］アミン、トリルトリアゾール、ナフトトリアゾール等が挙げられる。
【００４１】
高い研磨速度と低いエッチング速度とを両立する観点から、１Ｈ−ベンゾトリアゾール、１−ヒドロキシ−１Ｈ−ベンゾトリアゾール、トリルトリアゾール、ナフトトリアゾール等が好ましい。より好ましくは、１Ｈ−ベンゾトリアゾール、１−ヒドロキシ−１Ｈ−ベンゾトリアゾール等である。
【００４２】
エッチングを抑制する観点から、ベンゾトリアゾール化合物の含有量は、金属用研磨液１００質量部中、０．００１質量部以上が好ましく、０．０１質量部以上がより好ましく、０．０５質量部以上が更に好ましく、０．１質量部以上が特に好ましい。また、充分な研磨速度を得る観点から、ベンゾトリアゾール化合物の含有量は、金属用研磨液１００質量部中、５質量部以下が好ましく、２質量部以下がより好ましく、１質量部以下が更に好ましく、０．５質量部以下が特に好ましい。
【００４３】
（アクリル酸ポリマ）
金属用研磨液は、アクリル酸ポリマを含有する。アクリル酸ポリマは、アクリル酸を含む単量体成分を重合して得られる構造を有してなるポリマとして定義される。アクリル酸ポリマは、金属の表面に作用し、ベンゾトリアゾール化合物による保護膜形成の補助剤として機能すると考えられるが、これに限定されない。ベンゾトリアゾール化合物とアクリル酸ポリマとを用いて形成された保護膜は、金属に対するエッチングを抑制する作用を有するものの、機械的作用により除去されやすいため、金属に対する高い研磨速度と、低いエッチングとの両立が可能となると推測される。
【００４４】
アクリル酸ポリマは、アクリル酸の単独重合体（ホモポリマ）であってもよいし、アクリル酸と他の単量体を含む単量体成分を重合して得られる共重合体（コポリマ）であってもよい。アクリル酸ポリマは、一種を単独で、又は二種以上を混合して用いることができる。
【００４５】
アクリル酸ポリマとしては、例えば、ポリアクリル酸（アクリル酸の単独重合体）、アクリル酸−メタクリル酸共重合体、アクリル酸−アクリルアミド共重合体等が挙げられる。高い研磨速度と低いエッチング速度とを両立する観点から、ポリアクリル酸が好ましい。
【００４６】
アクリル酸ポリマにおいて、カルボキシル基の少なくとも一部が塩を形成していてもよい。塩としては、例えば、アンモニウム塩、ナトリウム塩、カリウム塩等が挙げられ、アンモニウム塩が好ましい。
【００４７】
高い研磨速度を得る観点から、アクリル酸ポリマの質量平均分子量は、１０，０００以上が好ましく、２０，０００以上がより好ましく、３０，０００以上が更に好ましい。質量平均分子量の上限は特に規定されないが、溶解性の観点から、５，０００，０００以下が好ましく、１，０００，０００以下がより好ましく、２００，０００以下が更に好ましく、１００，０００以下が特に好ましい。
【００４８】
アクリル酸ポリマの質量平均分子量は、ゲル浸透クロマトグラフィー（Ｇｅｌ  Ｐｅｒｍｅａｔｉｏｎ  Ｃｈｒｏｍａｔｏｇｒａｐｈｙ。以下、「ＧＰＣ」という。）で測定し、ポリアクリル酸ナトリウム標準物質で作成した検量線を用いて算出できる。
【００４９】
ベンゾトリアゾール化合物と併用することによる効果を充分に得る観点から、アクリル酸ポリマの含有量は、金属用研磨液１００質量部中、０．００５質量部以上が好ましく、０．０５質量部以上がより好ましく、０．１質量部以上が更に好ましく、０．３質量部以上が特に好ましい。また、研磨速度の低下を防ぐ観点から、アクリル酸ポリマの含有量は、金属用研磨液１００質量部中、２５質量部以下が好ましく、１０質量部以下がより好ましく、５質量部以下が更に好ましく、１質量部以下が特に好ましく、０．７質量部以下が非常に好ましい。
【００５０】
（酸化剤）
金属用研磨液は、酸化剤を更に含有してもよい。酸化剤は、金属を酸化する機能を有すると考えられる。酸化剤は、一種を単独で、又は二種以上を混合して用いることができる。
【００５１】
酸化剤としては、例えば、過酸化水素、過ヨウ素酸カリウム、オゾン、硝酸、次亜塩素酸等が挙げられ、過酸化水素（Ｈ２Ｏ２）が好ましい。これらは水溶液として金属用研磨液に加えることができる。
【００５２】
酸化剤を含有する場合、その含有量は、金属を酸化して良好な研磨速度を得る観点から、金属用研磨液１００質量部中、０．１質量部以上が好ましく、０．５質量部以上がより好ましく、１．０質量部以上が更に好ましい。また、被研磨面の荒れを防止する観点から、酸化剤の含有量は、金属用研磨液１００質量部中、２０質量部以下が好ましく、１０質量部以下が好ましく、５質量部以下が更に好ましく、３質量部以下が特に好ましい。
【００５３】
（砥粒）
金属用研磨液は、砥粒を更に含有してもよい。砥粒を含有することにより、良好な研磨速度を得ることができる。砥粒は、一種を単独で、又は二種以上を混合して用いることができる。
【００５４】
砥粒としては、例えば、シリカ粒子、アルミナ粒子、ジルコニア粒子、セリア粒子、チタニア粒子、ゲルマニア粒子等が挙げられる。これらの粒子は、アルコキシシランなどにより変性された変性物であってもよい。
【００５５】
金属用研磨液中での分散安定性、研磨傷の低減等の観点から、シリカ粒子及びアルミナ粒子が好ましく、コロイダルシリカ及びコロイダルアルミナがより好ましく、コロイダルシリカが特に好ましい。
【００５６】
砥粒の平均粒径は、特に制限はないが、高い研磨速度を得る観点から、１０ｎｍ以上が好ましく、３０ｎｍ以上がより好ましい。また、砥粒の平均粒径は、分散安定性の観点から、１００ｎｍ以下が好ましく、８０ｎｍ以下がより好ましい。砥粒の「平均粒径」とは、金属用研磨液中の砥粒の平均二次粒径を意味する。砥粒の平均粒径の測定に際しては、例えば、光回折散乱式粒度分布計（例えば、ＣＯＵＬＴＥＲ  Ｅｌｅｃｔｒｏｎｉｃｓ社製「ＣＯＵＬＴＥＲ  Ｎ４ＳＤ」、マルバーンインスツルメンツ社製「ゼータサイザー３０００ＨＳＡ」等）を使用できる。
【００５７】
砥粒を用いる場合、砥粒の含有量は、高い研磨速度を得る観点から、金属用研磨液１００質量部中、０．０１質量部以上が好ましく、０．０５質量部以上がより好ましい。また、砥粒の含有量は、研磨液中で砥粒の分散安定性を維持し、研磨傷の発生を抑える観点から、金属用研磨液１００質量部中、１０質量部以下が好ましく、５質量部以下がより好ましく、１質量部以下が更に好ましい。
【００５８】
（有機溶剤）
金属用研磨液は、有機溶剤を更に含有してもよい。有機溶剤は、一種を単独で、又は二種以上を混合して用いることができる。有機溶剤としては、例えば、エチレンカーボネート、プロピレンカーボネート、ジメチルカーボネート、ジエチルカーボネート、メチルエチルカーボネート等の炭酸エステル溶剤；ブチルラクトン、プロピルラクトン等のラクトン溶剤；エチレングリコール、プロピレングリコール、ジエチレングリコール、ジプロピレングリコール、トリエチレングリコール、トリプロピレングリコール等のグリコール溶剤；テトラヒドロフラン、ジオキサン、ジメトキシエタン、ポリエチレンオキサイド、エチレングリコールモノメチルアセテート、ジエチレングリコールモノエチルエーテルアセテート、プロピレングリコールモノメチルエーテルアセテート等のエーテル溶剤；メタノール、エタノール、プロパノール、ｎ−ブタノール、ｎ−ペンタノール、ｎ−ヘキサノール、イソプロパノール、３−メトキシ−３−メチル−１−ブタノール等のアルコール溶剤；アセトン、メチルエチルケトン等のケトン溶剤；ジメチルホルムアミド、Ｎ−メチルピロリドン、酢酸エチル、乳酸エチル、スルホランなどが挙げられる。
【００５９】
有機溶剤を含有する場合、その含有量は、添加した各成分の溶解性を向上させる観点から、金属用研磨液１００質量部中、好ましくは０．１質量部以上、より好ましくは０．５質量部以上、更に好ましくは１質量部以上である。また、有機溶剤の含有量は、研磨液を長期に安定的に保管する観点から、金属用研磨液１００質量部中、好ましくは５０質量部以下、より好ましくは１０質量部以下、更に好ましくは５質量部以下である。
【００６０】
（他の任意成分）
金属用研磨液は、得られる効果を考慮し、更に、前記に挙げた成分以外の任意成分として、一般的な金属用研磨液に用いられる酸化金属溶解剤、保護膜形成剤、分散剤、界面活性剤等から選択されるいずれか一種以上を含有しても、あるいは含有しなくてもよい。
【００６１】
（水）
金属用研磨液は、水を更に含有してもよい。水として、イオン交換水、蒸留水等の純水を用いることが好ましい。水を含有する場合、その含有量は、他の成分の残部でよい。
【００６２】
（ｐＨ）
金属用研磨液のｐＨは、エッチングを抑制する観点から、２．０以上が好ましく、３．０以上がより好ましく、３．５以上が更に好ましく、４．０以上が特に好ましい。また、金属用研磨液のｐＨは、充分な研磨速度を得る観点から、５．０以下が好ましい。ｐＨは、一般的なｐＨメータを用いて測定できる。
【００６３】
金属用研磨液のｐＨは、金属用研磨液に含まれる成分の含有量によって調整できる。また、必要に応じて、酸性化合物又は塩基性化合物を加えて調整してもよい。塩基性化合物としては、例えば、アンモニア、アミン、水酸化ナトリウム等が挙げられる。
【００６４】
（金属用研磨液の製造方法）
金属用研磨液は、上述の各成分を混合することにより製造できる。金属用研磨液の製造方法の一例を示すと、まず、水にアクリル酸ポリマを加えて溶解させた後に、アミノ酸、式（Ｉ）で表される化合物及びベンゾトリアゾール化合物をこの順に加え、撹拌して各成分を水に溶解させる。得られた溶液は、金属用研磨液として使用可能である。酸化剤及び／又は砥粒を含有する金属用研磨液を製造する場合は、前記の溶液に、更に酸化剤、砥粒、又は、酸化剤と砥粒とを加えて撹拌すればよい。また、添加する水の量を減じた金属用研磨液用貯蔵液としてもよい。これにより、保管、運搬等にかかるコストを低減できる。金属用研磨液用貯蔵液は水で希釈して金属用研磨液として用いることができる。
【００６５】
（研磨対象）
金属用研磨液は、少なくとも、金属を含有する物質を研磨するために用いられる。金属を含有する物質は、好ましくは金属を主成分とする物質であり、より好ましくは銅を主成分とする物質である。「金属を主成分とする物質」とは、当該物質に含まれる成分の中で、質量が最も大きい成分が金属である物質をいう。「銅が主成分である物質」についても同様である。金属を含有する物質としては、例えば、金属；合金；金属の酸化物、金属の窒化物、金属の酸窒化物、合金の酸化物、合金の窒化物、合金の酸窒化物等の金属化合物；などが挙げられる。好ましくは、銅、タングステン、アルミニウム、タンタル、チタン、ルテニウム、コバルト、マンガン、金、銀等の金属；これら金属の合金；これら金属又は合金の酸化物、窒化物、酸窒化物等の金属化合物；などが挙げられる。より好ましくは、銅、銅合金（例えば、銅とクロムの合金、銅とアルミニウムの合金、銅とマンガンの合金等）、銅又は銅合金の酸化物などが挙げられる。金属又は合金の酸化物には、セラミックス、ペロブスカイト型酸化化合物等も含まれる。
【００６６】
「金属を含有する物質」として金属を研磨する場合を例に挙げると、金属用研磨液は、表面に金属部を有する基板、金属板、金属と金属を含まない物質（例えば、金属を含有しないセラミックス、有機化合物等）との複合材料などに含まれる金属の研磨に用いることができる。表面に金属部を有する基板としては、表面に凹部が形成された基体上に、金属部を形成し、凹部を金属で充填した基板が挙げられる。このような基板を、金属用研磨液を用いて研磨すると、凹部内以外の凸部上の金属が選択的に除去される。これにより、平坦化された所望の金属パターンを有する基板が得られる。すなわち、金属用研磨液を用いて金属の研磨を行い、当該金属の不要部分、つまり、金属の少なくとも一部を除去できる。
【００６７】
基体としては、例えば、シリコン、サファイア、ガリウム砒素、アルミニウム、ガラス等からなる基体が挙げられる。凹部を金属で充填した基板としては、例えば、半導体基板、磁気ヘッド用基板、磁気ディスク用基板等が挙げられる。
【００６８】
［研磨方法］
本発明の実施形態である研磨方法は、前記実施形態の金属用研磨液を用いて金属を含有する物質を研磨し、当該金属を含有する物質の少なくとも一部を除去する工程を有する。「金属を含有する物質」は前記のとおりである。
【００６９】
本実施形態の研磨方法は、例えば、ＬＳＩ等の埋め込み配線形成工程において好適に用いられる。従って、研磨方法の一実施形態として、金属を含有する導電性物質部を研磨し、当該導電性物質部の少なくとも一部を除去する工程を有する研磨方法であって、前記工程が、（１）表面に凹部が形成された基体と、当該基体上に形成された前記導電性物質部とを有する基板を用意する工程、（２）前記実施形態の金属用研磨液を、研磨パッド上に供給する工程、及び、（３）前記基板と前記研磨パッドとを相対的に動かして、前記導電性物質部の不要部分を除去する工程、を有する研磨方法が挙げられる。
【００７０】
工程（２）と工程（３）とは、別々に行われても、同時に行われてもよい。なお、同時とは、少なくとも工程（２）と工程（３）とを共に実施している時間が存在することをいう。「表面に凹部が形成された基体」は前記のとおりである。また、「導電性物質部」は、前記金属を含有する物質の中から埋め込み配線に適した物質を選択し、それを用いて形成された部分である。また、工程（３）では、前記基板の前記導電性物質部を前記研磨パッドに押圧した状態で、前記基板と前記研磨パッドとを相対的に動かすことが好ましい。
【００７１】
研磨に用いられる研磨装置としては、例えば、研磨パッドにより研磨する場合、研磨対象を保持できるホルダと、研磨定盤とを有する一般的な研磨装置を用いることができる。研磨定盤は、通常、研磨パッドを貼り付け可能であり、且つ、回転可能であり、更に回転数を変更可能なモータ等と接続されている。研磨パッドとしては、不織布、発泡ポリウレタン樹脂、多孔質フッ素樹脂等からなるパッドを使用できる。
【００７２】
研磨条件に特に制限はないが、研磨定盤と研磨対象の相対的な回転速度は、研磨対象が飛び出さないように２００ｍｉｎ−１以下の低回転速度が好ましい。研磨対象を研磨パッドに押し付ける圧力（以下、「研磨圧力」という。）は、１０〜１００ｋＰａが好ましい。被研磨面内で研磨速度のばらつきが少ないこと（研磨速度の面内均一性）及び研磨前に存在していた凹凸が解消し平坦になること（面内平坦性）を満足するためには、１０〜５０ｋＰａがより好ましい。研磨している間、好ましくは、研磨パッドには金属用研磨液をポンプ等で連続的に供給する。供給量に特に制限はないが、研磨パッドの表面が常に金属用研磨液で覆われていることが好ましい。研磨終了後の研磨対象は、流水中で充分に洗浄後、スピンドライ等を用いて付着した水滴を払い落としてから乾燥させることが好ましい。
【００７３】
また、研磨方法の一実施形態として、表面に凹部及び凸部を有する層間絶縁膜、前記表面に沿って層間絶縁膜を被覆するバリア膜、及び前記表面に起因する凹部を充填してバリア膜を被覆する導電性物質部を有する基板を用意する工程、前記実施形態の金属用研磨液を用い、前記導電性物質部を研磨し、前記凸部上の導電性物質部を除去して、前記凸部上のバリア膜を露出させる第一の研磨工程（Ｉ）、及び、少なくとも前記凸部上のバリア膜を研磨し、当該凸部上のバリア膜を除去して、前記層間絶縁膜の凸部を露出させる第二の研磨工程（ＩＩ）を有する研磨方法が挙げられる。第二の研磨工程（ＩＩ）には、前記実施形態の金属用研磨液、バリア膜を研磨できる公知のＣＭＰ研磨液等を用いることが可能である。
【００７４】
層間絶縁膜としては、シリコン系被膜、有機ポリマ系被膜が挙げられる。
【００７５】
シリコン系被膜としては、二酸化ケイ素、フルオロシリケートグラス、トリメチルシラン、シリコンオキシナイトライド、水素化シルセスキオキサン等からなるシリカ系被膜、シリコンカーバイド膜、シリコンナイトライド膜などが挙げられる。
【００７６】
有機ポリマ系被膜としては、例えば、トリメチルシランを出発原料とするオルガノシリケートグラスからなる被膜、全芳香環系Ｌｏｗ−ｋ膜（全芳香族系低誘電率膜）等のＬｏｗ−ｋ膜（低誘電率膜）などが挙げられる。特に、オルガノシリケートグラスからなる被膜が好ましい。
【００７７】
層間絶縁膜は、物理気相成長（ＰＶＤ）法、化学気相成長（ＣＶＤ）法、スピンコート法、ディップコート法、スプレー法等によって成膜できる。更に、表面は、凹部及び凸部を有するように加工される。
【００７８】
バリア膜は、主に、層間絶縁膜中に導電性物質が拡散するのを防止するため、また、層間絶縁膜と導電性物質部との密着性を向上させるために形成される。このようなバリア膜の形成には、前記金属を含有する物質の中からバリア膜に適した物質を選択して用いればよい。例えば、タングステン、タングステン合金、窒化タングステン等のタングステン化合物；チタン、チタン合金、窒化チタン等のチタン化合物；タンタル、タンタル合金、窒化タンタル等のタンタル化合物；ルテニウム、ルテニウム合金、窒化ルテニウム等のルテニウム化合物；コバルト、コバルト合金、窒化コバルト等のコバルト化合物；マンガン、マンガン合金、窒化マンガン等のマンガン化合物；などが挙げられる。これらは単独で又は二種以上を組み合わせて使用できる。バリア膜は、二層以上の層からなる積層膜であってもよい。バリア膜は、公知のＰＶＤ法、ＣＶＤ法、スパッタ法、メッキ法等により成膜できる。
【００７９】
導電性物質部の形成には、前記金属を含有する物質の中から埋め込み配線に適した物質を選択して用いればよい。例えば、銅、銅合金（例えば、銅とクロムの合金、銅とアルミニウムの合金、銅とマンガンの合金等）、銅の酸化物、銅合金の酸化物、タングステン、タングステン合金、アルミニウム、アルミニウム合金、金、銀などが挙げられる。導電性物質部は、公知のＰＶＤ法、ＣＶＤ法、スパッタ法、メッキ法等により成膜できる。
【００８０】
各層の厚さは、半導体デバイスの種類に応じて適宜定められるものであるが、例えば、層間絶縁膜の厚さは１０〜２，０００ｎｍ程度が好ましく、バリア膜の厚さは１０〜１，０００ｎｍ程度が好ましく、また、導電性物質部の厚さは１０〜３，０００ｎｍ程度が好ましい。
【００８１】
以下に、図１（ａ）〜（ｃ）を用いて埋め込み配線を形成する方法の概略を示す。図１（ａ）〜（ｃ）は、埋め込み配線の形成工程の一例を示す模式図であり、各図は基板の断面を示している。
【００８２】
まず、集積回路が形成された半導体基板上に層間絶縁膜を積層する。次いで、レジスト層形成、エッチング等の公知の手段によって、層間絶縁膜の表面に所定パターンの凹部（例えば、溝部）を形成して、凹部と凸部（例えば、隆起部）とを有する層間絶縁膜１を得る。次いで、層間絶縁膜１上にバリア膜を、ＰＶＤ法、ＣＶＤ法等により成膜し、表面の凹凸に沿って層間絶縁膜を被覆するバリア膜２を得る。更に、前記表面の凹凸に起因する凹部を充填してバリア膜を被覆する導電性物質部３を、ＰＶＤ法、ＣＶＤ法、メッキ法等により形成する。
【００８３】
図１（ａ）に示すように、研磨前の基板１００は、凹部及び凸部により構成される凹凸が表面に形成された層間絶縁膜１と、層間絶縁膜１の表面に沿って層間絶縁膜を被覆するバリア膜２と、凹部を充填してバリア膜を被覆する導電性物質部３とを有する。
【００８４】
次に、第一の研磨工程により、前記実施形態の金属用研磨液を用いて、基板を研磨し、表面の導電性物質部３の一部（不要部分）を除去する。これにより、層間絶縁膜１の凸部上に位置するバリア膜２が表面に露出し、凹部に導電性物質が残された所望の配線パターンが得られる（図１（ｂ））。研磨が進行する際に、層間絶縁膜１の凸部上に位置するバリア膜２の一部が導電性物質部３と同時に除去されてもよい。
【００８５】
第二の研磨工程では、第一の研磨工程により露出した、少なくとも凸部上に位置するバリア膜２を研磨し、除去する。バリア膜２に被覆されていた層間絶縁膜１の凸部が全て露出し、凹部に配線層となる導電性物質が残され、凸部と凹部との境界にバリア膜２の断面が露出した所望のパターンが得られた時点で研磨を終了する（図１（ｃ））。
【００８６】
すなわち、まず、図１（ｂ）に示すように、第一の研磨工程として、前記実施形態の金属用研磨液で、層間絶縁膜１の凸部上のバリア膜２が露出するまで導電性物質部３を研磨する。次に、図１（ｃ）に示すように、第二の研磨工程として、バリア膜に適した研磨液で層間絶縁膜１の凸部が露出するまでバリア膜２を研磨して、研磨後の基板２００を得る。
【００８７】
研磨終了後に優れた平坦性を確保するために、更に、オーバー研磨して層間絶縁膜の凸部の一部を含む量を研磨してもよい。例えば、第二の研磨工程で所望のパターンを得られるまでの時間が１００秒の場合、当該１００秒の研磨に加えて５０秒追加して研磨することを５０％のオーバー研磨という。オーバー研磨は、１０％〜２００％が好ましい。
【００８８】
このようにして形成された配線層の上に、更に、パッシベーション層、層間絶縁膜、バリア膜及び第二層目の導電性物質部を形成し、研磨して基板全面に渡って平滑な面とする。この工程を所定数繰り返すことにより、所望の配線層数を有する半導体基板を製造できる。
【実施例】
【００８９】
以下、実施例により本発明を説明する。本発明はこれらの実施例により限定されるものではない。
【００９０】
［金属用研磨液の調製］
（実施例１）
ポリアクリル酸（質量平均分子量４０，０００）を容器に計り取り、純水を入れた後、グリシン、コハク酸、及び１Ｈ−ベンゾトリアゾールをこの順に加え、撹拌して混合し、溶解させた。その後、得られた溶液に、コロイダルシリカ（シリカ粒子含有量２０質量％、純水含有量８０質量％、扶桑化学工業株式会社製「ＰＬ−３−Ｄ」）を混合し、次いで、過酸化水素水（過酸化水素含有量３０質量％、純水含有量７０質量％）を混合し、実施例１の金属用研磨液を得た。各成分の含有量は、表１に示したとおりである。
【００９１】
（実施例２〜４、６〜８）
コハク酸にかえて、表１に示す酸を、表１に示す含有量で用いた以外は実施例１と同様にして、実施例２〜４及び６〜８の金属用研磨液を得た。
【００９２】
（実施例５）
コロイダルシリカを用いなかった以外は実施例４と同様にして、実施例５の金属用研磨液を得た。
【００９３】
（実施例９）
１Ｈ−ベンゾトリアゾールにかえて、１−ヒドロキシ−１Ｈ−ベンゾトリアゾールを用いた以外は実施例３と同様にして、実施例９の金属用研磨液を得た。
【００９４】
（実施例１０及び１１）
グリシンにかえて、表１に示すアミノ酸を用いた以外は実施例３と同様にして、実施例１０及び１１の金属用研磨液を得た。
【００９５】
（比較例１〜６）
コハク酸にかえて、表２に示す酸を、表２に示す含有量で用いた以外は実施例１と同様にして、比較例１〜６の金属用研磨液を得た。
【００９６】
（比較例７）
コハク酸を用いなかった以外は実施例１と同様にして、比較例７の金属用研磨液を得た。
【００９７】
（比較例８）
グリシン及びコハク酸を用いなかった以外は実施例１と同様にして、比較例８の金属用研磨液を得た。
【００９８】
（比較例９）
コハク酸及び１Ｈ−ベンゾトリアゾールを用いなかった以外は実施例１と同様にして、比較例９の金属用研磨液を得た。
【００９９】
（比較例１０）
コハク酸及びポリアクリル酸を用いなかった以外は実施例１と同様にして、比較例１０の金属用研磨液を得た。
【０１００】
（砥粒の平均粒径）
砥粒であるコロイダルシリカの平均粒径は、光回折散乱式粒度分布計（マルバーンインスツルメンツ社製「ゼータサイザー３０００ＨＳＡ」）を用いて測定した。具体的には、実施例１〜４、６〜１１及び比較例１〜１０金属用研磨液をイオン交換水で希釈して試料を調製後（散乱光強度が５００〜２０００ｃｐｓ）、前記装置の試料槽に投入し、散乱光強度から算出される電気泳動移動度として得られる値を読み取った。実施例１〜４、６〜１１及び比較例１〜１０において、コロイダルシリカの平均粒径は７０ｎｍであった。
【０１０１】
（アクリル酸ポリマの質量平均分子量）
アクリル酸ポリマであるポリアクリル酸の質量平均分子量は、ＧＰＣによりポリアクリル酸ナトリウム標準物質で作成した検量線を用いて測定した。具体的には、以下の条件により測定し、「Ｍｍ」として得られる値を読み取った。実施例１〜１１及び比較例１〜９の金属用研磨液では、質量平均分子量４０，０００のポリアクリル酸を用いた。
【０１０２】
使用機器（検出器）：株式会社日立製作所製「Ｌ−３３００型液体クロマトグラフ用示差屈折率計」
ポンプ：株式会社日立製作所製「Ｌ−７１００型液体クロマトグラフ用」
データ処理：株式会社日立製作所製「Ｄ−２５２０型ＧＰＣインテグレーター」
カラム：昭和電工株式会社製「Ｓｈｏｄｅｘ  Ａｓａｈｉｐａｋ  ＧＦ−７１０ＨＱ」、内径７．６ｍｍ×３００ｍｍ
溶離液：５０ｍＭ−Ｎａ２ＨＰＯ４水溶液／アセトニトリル＝９０／１０（ｖ／ｖ（体積比））
流量：０．６ｍＬ／ｍｉｎ
試料：アクリル酸ポリマを、濃度２質量％になるように溶離液と同じ組成の溶液に溶解し、孔径０．４５μｍのポリテトラフルオロエチレンフィルターでろ過し、試料を調製した。
注入量：０．４μＬ
校正用標準物質：Ｐｏｌｙｍｅｒ  Ｌａｂｏｒａｔｏｒｉｅｓ社製「狭分子量ポリアクリル酸ナトリウム」
【０１０３】
（金属用研磨液のｐＨ）
金属用研磨液のｐＨを、ｐＨメータを用い、以下の条件により測定した。各金属用研磨液のｐＨを表１及び２に示す。
【０１０４】
測定装置：株式会社堀場製作所製「ｐＨ  Ｍｅｔｅｒ  Ｆ−５１」
測定温度：２５℃
測定方法：標準緩衝液（フタル酸塩ｐＨ緩衝液、ｐＨ：４．０１（２５℃）及び中性りん酸塩ｐＨ緩衝液、ｐＨ６．８６（２５℃））を用いて２点校正した後、電極を金属用研磨液に入れて２分以上経過させ、安定した後のｐＨを測定した。
【０１０５】
［評価］
前記で得られた金属用研磨液を用い、（１）研磨速度（ＣＭＰ速度）、（２）エッチング速度、（３）孔食数、及び（４）研磨傷数を評価した。
【０１０６】
（１）研磨速度（ＣＭＰ速度）
金属用研磨液を用いて銅膜が形成された基板を研磨し、研磨前後の銅膜の膜厚の差［ｎｍ］を、研磨時間［ｍｉｎ］で除することにより、研磨速度［ｎｍ／ｍｉｎ］を求めた。研磨条件及び膜厚の測定方法は以下のとおりである。結果を表１及び２に示す。
（ａ）研磨条件
研磨装置：定盤直径６００ｍｍ、ロータリータイプ
研磨パッド：独立気泡を持つ発泡ポリウレタン樹脂（ロームアンドハース社製「ＩＣ−１０１０」）
基板：厚さ１，０００ｎｍの銅膜が形成されたシリコンウエハ（ブランケットウエハ）
研磨圧力：２１ｋＰａ
基板と研磨定盤との相対速度：３６ｍ／ｍｉｎ
金属用研磨液の供給量：２００ｍＬ／ｍｉｎ
金属用研磨液の温度：２５℃
研磨時間：６０ｓｅｃ（１ｍｉｎ）
（ｂ）膜厚の測定方法
測定装置：株式会社日立国際電気製、金属膜厚計「ＶＲ−１２０」
測定方法：研磨前後の銅膜について、電気抵抗を測定し、抵抗定数からそれぞれの膜厚を算出した。
【０１０７】
（２）エッチング速度
金属用研磨液に銅膜が形成されたチップを浸漬し、浸漬前後の銅膜の膜厚の差［ｎｍ］を、浸漬時間［ｍｉｎ］で除することにより、エッチング速度［ｎｍ／ｍｉｎ］を求めた。浸漬条件及び膜厚の測定方法は以下のとおりである。結果を表１及び２に示す。
（ａ）浸漬条件
チップ：厚さ１，０００ｎｍの銅膜が形成されたシリコンウエハ（ブランケットウエハ）を切断し、２０ｍｍ×２０ｍｍのチップを得た。
金属用研磨液の温度：２５℃
浸漬方法：金属用研磨液１００ｍＬを１００ｍＬビーカーに加えた。スターラーを用いて回転数１００ｍｉｎ−１で撹拌されている金属用研磨液に、チップを１０分間浸漬した。
（ｂ）膜厚の測定方法
測定装置：株式会社日立国際電気製、金属膜厚計「ＶＲ−１２０」
測定方法：浸漬前後の銅膜について、電気抵抗を測定し、抵抗定数からそれぞれの膜厚を算出した。
【０１０８】
（３）孔食数
金属用研磨液に銅膜が形成されたチップを浸漬し、浸漬後のチップの表面上の孔食の数［個／１ｍｍ２］を測定した。ここで評価した孔食は、銅の腐食により生じた穴であると考えられる。結果を表１及び２に示す。
（ａ）浸漬条件
チップ：前記（２）エッチング速度の評価と同様の方法により、チップを得た。
金属用研磨液の温度：２５℃
浸漬方法：前記（２）エッチング速度の評価と同様の方法により、金属用研磨液にチップを浸漬した。
（ｂ）膜厚の測定方法
測定装置：株式会社日立ハイテクノロジーズ製、走査型電子顕微鏡（ＳＥＭ）「Ｓ−４８００」
測定方法：浸漬後のチップの表面を、ＳＥＭを用いて倍率１，０００倍で観察し、１ｍｍ×１ｍｍの範囲内の孔食の数を測定した。
【０１０９】
（４）研磨傷数
前記（１）研磨速度の評価において得られた、研磨後の基板の表面を目視で観察した。実施例１〜１１及び比較例１〜１０の金属用研磨液で研磨した基板全てに、明確な傷は認められなかった。
【０１１０】
【表１】
2015043371.tif 000005
【０１１１】
【表２】
2015043371.tif 000006
【０１１２】
表１中、「酸Ａ」の欄に示された酸は、式（Ｉ）で表される酸に該当する酸である。また、表２中、「酸Ｂ」の欄に示された酸は、式（Ｉ）で表される酸には該当しない酸である。
【０１１３】
アミノ酸、式（Ｉ）で表される酸、ベンゾトリアゾール化合物、及びアクリル酸ポリマを含有する実施例１〜１１の金属用研磨液は、いずれも、高い研磨速度、低いエッチング速度、且つ少ない孔食数を示し、更に少ない研磨傷数を示した。式（１）で表される酸を用いることによって孔食数が低下するという結果から、式（１）で表される酸が、酸でありながらも、金属用研磨液中で防食作用を発揮するという効果を奏していると推測される。
【０１１４】
中でも、式（Ｉ）においてＲがアルケニレン基である酸を含有する実施例３及び４の金属用研磨液では、Ｒがアルキレン基である酸を含有する実施例１及び２の金属用研磨液と比べ高い研磨速度が得られた。また、式（Ｉ）で表される酸の分子量が小さい実施例１、３及び４の金属用研磨液では、それよりも分子量が大きい実施例２の金属用研磨液と比べ高い研磨速度が得られた。更に、分子量の小さいアミノ酸を含有する実施例３の金属用研磨液では、それよりも分子量の大きいアミノ酸を含有する実施例１０及び１１の金属用研磨液と比べ高い研磨速度が得られた。高い研磨速度を得るためには、式（Ｉ）におけるＲがアルケニレン基であること、式（Ｉ）で表される酸の分子量が小さいこと、アミノ酸の分子量が小さいことなどが有効であると考えられる。
【０１１５】
また、式（Ｉ）で表される酸の含有量が異なる実施例４及び６〜８の金属用研磨液では、含有量が少ないほど高い研磨速度が得られ、含有量が多いほど低いエッチング速度が得られる傾向があった。式（Ｉ）で表される酸の含有量を変化させることにより、所望の特性、つまり、研磨速度とエッチング速度との所望のバランスを有する金属用研磨液を得ることができると考えられる。
【０１１６】
（実施例１２〜２２及び比較例１１〜２０）
実施例１２〜２２及び比較例１１〜２０として、それぞれ実施例１〜１１及び比較例１〜１０で得た金属用研磨液を用い、半導体基板への埋め込み配線形成工程における導電性物質部の研磨を行った（前記第一の研磨工程）。実施例１２〜２２では、導電性物質部が高い速度及び低いエッチング速度で良好に除去され、且つ、表面の欠陥数が少ないという結果が得られた。これに対し、比較例１１〜２０では、いずれも、実施例１２〜２２に比べ、表面の欠陥数、特に、孔食数が多いという結果であった。
【０１１７】
以上に実施例を用いて本発明の実施形態が有する効果を示した。実施例において用いた各成分以外にも、前記で説明したアミノ酸、式（Ｉ）で表される酸、ベンゾトリアゾール化合物、アクリル酸ポリマ等を用いて金属用研磨液を得ることができ、得られた金属用研磨液は、同様に優れた効果を示すものである。
【符号の説明】
【０１１８】
１  層間絶縁膜
２  バリア膜
３  導電性物質部
１００  研磨前の基板
２００  研磨後の基板
【図１】
2015043371.tif 000009